石英ガラス製の発光管の内部に発光物質として鉄を含み、前記発光管の両端に電極の軸部を支持する保持用筒体が具備されると共に、封止部にモリブデン箔が埋設されてなるメタルハライドランプであって、前記保持用筒体の長さをLmm、ランプの電流をIAとすると、L/Imm/Aが0.17以上であると共に、前記発光管の内部に、錫、ビスマス、ガリウム、鉛及び亜鉛のうち少なくとも1種が封入されていることを特徴とするメタルハライドランプ。請求項1記載のメタルハライドランプに対して電力を供給する給電装置とを具備してなるメタルハライドランプ点灯装置であって、前記給電装置は、定常電力点灯モードと、前記定常電力点灯モードよりも低い電力で電流を供給する省電力点灯モードとを備えるものであることを特徴とするメタルハライドランプ点灯装置。しかしながら、このメタルハライドランプを、上述のように高い入力と低い入力を交互に切り替える間欠点灯で動作させたところ、発光物質として封入したメタルハライドが、ランプ点灯中に比較的低温部となる封止部に偏在し、それら封入物金属の有効な発光が得られなくなって、照度が低下することがある。さらには、封止部に偏析したメタルハライドが、封止部に埋設されたモリブデン箔と反応して腐食が生じ、導通を維持できなくなるといった不具合を生じることがある。なお、このようなモリブデン箔との反応を抑えるために、封止部温度を従来より高くする構造にしてメタルハライドの進入防止を施すことも可能である。しかしながら実際には、封入物の滲入を抑制できる程度にまで温度を上げると、モリブデン箔が高温にさらされて箔が溶断するという別の要因に由来した不具合が生じるため、封止部の温度を高くしたとしてもランプの長寿命化を図ることができない。そこで、本発明は、ロングアーク型のメタルハライドランプにおける封止部へのメタルハライドの偏析、それによる箔腐食、高温化による箔溶断といった不具合を生じないよう、封止部温度を下げながらも、封入金属を工夫することで、メタルハライドが封止部に入らないメタルハライドランプを提供すること、更には、給電装置が定常電力点灯モードと省電力点灯モードとを備え、電流を切り替えて点灯する特有の点灯方法によりランプを点灯した場合においても、メタルハライドランプにおける前記不具合を回避でき、ランプの使用寿命を長くすることができるメタルハライドランプ点灯装置を提供することを目的とする。1本発明にかかるメタルハライドランプは、石英ガラス製の発光管の内部に発光物質として鉄を少なくとも含み、前記発光管の両端に電極の軸部を支持する保持用筒体が具備されると共に、封止部にモリブデン箔が埋設されてなるメタルハライドランプであって、前記保持用筒体の長さをLmm、ランプの電流をIAとすると、L/Imm/Aが0.17以上であると共に、前記発光管の内部に、錫、ビスマス、ガリウム、鉛及び亜鉛のうち少なくとも1種が封入されていることを特徴とする。2また、本発明に係るメタルハライドランプ点灯装置は、上記メタルハライドランプに対して電力を供給する給電装置とを具備してなるメタルハライドランプ点灯装置であって、前記給電装置は、定常電力点灯モードと、前記定常電力点灯モードよりも低い電力で電流を供給する省電力点灯モードとを備えるものであることを特徴とする。1封止部へのメタルの入り込みを抑制することができて、箔の腐食および溶断を防止することができ、メタル発光を長時間維持することができる、長寿命のメタルハライドランプとすることができる。2メタルハライドランプ点灯装置において、定常電力点灯モードと、前記定常電力点灯モードよりも低い電力で電流を供給する省電力点灯モードとを切り替えることで省電力で点灯することができると共に、このような電力切り替えを行った場合にも、メタルハライドランプを発光物質の損失による照度低下の少ないものとすることができる。以下、本発明の実施の形態を実施例に基いて説明する。図1は、この発明にかかるロングアーク型メタルハライドランプの基本的な構成を示す管軸方向で切断した断面図である。メタルハライドランプ10は発光管11の両端に封止部11aを備え、封止部11a内には、モリブデン箔14が電極12と電気的に接続されている。発光管11は紫外線の透過性に優れた石英ガラスからなる。図2において、電極12はタングステンに酸化トリウムを含有したトリエーテッドタングステン製であり、電極12の軸部13が封止部に伸びて、前述したモリブデン箔54に接続され、外部リード棒15に接続されている。電極軸部13の周囲には、石英ガラス製の筒状の保持部材16が配置されており、この保持部材16の外周面と発光管11の内周面とが溶着されて接合され、電極軸部13が保持された状態となっている。このメタルハライドランプ10には、発光管11の内部Sに少なくとも、発光物質として鉄を少なくとも含んでいる。鉄はこの種のメタルハライドランプ10において主要な発光である波長300~400nmの範囲の紫外光を得るために封入される必須の発光物質である。また、鉄と同時に水銀を封入しても良い。図2に封止部11aの拡大図を示す。本発明においては、電極軸部13の周囲に配置された石英ガラス製の保持部材16の長さをLmm、ランプの電流をIAとしたとき、関係L/Imm/Aが0.17以上とされている。これは、ランプの電流値が大きい場合には電流密度が高いことから封止部11a近傍の熱も高くなり、封止部11aに埋設されたモリブデン箔14に対する熱的影響がより大きくなるため、保持部材16の長さを、電流の大きさに応じて長くすることで、モリブデン箔14の位置を放電空間Sから遠ざけるものである。この結果、モリブデン箔14が高温化して溶断することを回避でき、電流供給状態を安定的に維持することができるようになる。なお、上述したように、ランプ電流は、ランプの光放射量の減衰によって徐々に高くなるよう設定されることがあるため、最高到達電流はランプの積算点灯時間が経過するに従って変化する高くなるものであるが、ランプの入力電流は常にランプの定格消費電流を超えて高く設定されることはない。従って、上記関係L/Imm/Aにおいては、IAに関して定格消費電流の値を用いて保持部材16の長さLmmを設定しておくことで、いかなる点灯状態でランプを駆動しても、封止部の過熱を防止することができ、安定に駆動することができるようになる。一方で、上記関係L/I≧0.17を満足するように保持部材16の長さを従来のものと比べて長くした場合、保持部材16が長くなるに従って放電空間Sとモリブデン箔14の端部Kとの温度差が大きくなることに由来し、モリブデン箔14の端部Kに滲入するメタルハライドの量が増大することになる。そうした場合には、放電空間S内の金属の発光量が減って照度が低下することになる。そこでこのようなメタルハライドの損失を回避するため、本願発明では、直接的には発光に寄与しないが、鉄よりも蒸気圧の高い特定の金属を封入することを特徴とする。具体的には、錫、ビスマス、ガリウム、鉛及び亜鉛のいずれかの金属を封入している。これら特定の金属は、適宜のハロゲン化合物の状態で封入するのが簡便である。前記特定の金属群は、鉄よりも蒸気圧が高い物質であるため、それらと鉄Feとが複合化合物を生成することにより、ランプ点灯中、蒸気圧を高くすることができる。この結果、従来、シール部に滲入していた鉄を封止部11aのモリブデン箔14の近傍Kに進入させることなく、放電空間Sにとどめることができるようになる。ここで、鉄に対する上記金属の封入割合の一例を挙げると、原子比において錫Snと鉄Feの割合Sn/Feは0.25であり、ビスマスBiと鉄Fe割合Bi/Feでは0.14である。無論、そのほかの金属においても、鉄との原子比において適切な範囲として封入することが好ましい。このような本願発明によれば、メタルハライドランプを、定常電力点灯モードと定常電力点灯モードよりも低い省電力点灯モードとを交互に繰り返して点灯することに起因して、発光管の熱分布状態に著しくムラが生じるような場合にも、発光物質が封止部内部に滲入して照度が低下したり、封止部に埋設されたモリブデン箔とメタルハライドとが反応して腐蝕することで給電部の導通状態が損なわれたり、モリブデン箔が過熱して溶断する、といった全ての問題を解消することができ、長時間安定して照度を維持できるメタルハライドランプを提供することができるようになる。以下、本発明の実施例を説明するが、本発明においては下記構成に限定されるものではない。図3で示したメタルハライドランプの構成を基本的に具備した種々のランプを製作した。発光管の材質は石英ガラスであり、管の外径は26.1mm、内径は22.5mm肉厚1.8mmであった。発光物質として、鉄を0.011mg/ccの割合で封入し、水銀を0.17mg/ccの割合で封入した。鉄、錫は上記同様に封入した。また、鉄よりも蒸気圧が高い金属として、錫Snを、鉄に対する原子比でSn/Fe=0.25の割合で封入した。発光管の長さ及び電極間距離の長さを変えて電流が7~28Aであり、また、発光管の両端に配置された保持部材の長さLが4.8~13.2mm、L/Iの大きさが0.17~1.89の範囲である実施例1~7のメタルハライドランプを作製した。また、発光管の内部に上述した鉄よりも蒸気圧が高い特定の金属のいずれも封入せず、保持部材の長さLがランプ電流に対して0.07~0.13である比較例に係るメタルハライドランプを作製した。なお電流Iは15~27A、電極間距離1100mm、保持部材長さ2mmであった。上記実施例1~7及び比較例1のメタルハライドランプの各々を、定格消費電力と、定格消費電力に対して約50以下となるような電力との二段階に、30秒毎に切り替えて点灯することを行った。この結果、比較例1のメタルハライドランプにおいては、542時間点灯後にモリブデン箔が過熱して溶断し、不点灯となった。他の実施例1~7のメタルハライドランプにおいては、いずれも1000時間点灯後も、モリブデン箔の状態に変化はなく、またメタルハライドが凝集した様子もみられなかった。以上説明した本願発明によれば、封止部に埋設されたモリブデン箔の温度を低く維持するために、電極軸部の保持部材を長くし、ランプの電流に対して0.17mm/A以上となるように長くすることで、放電空間とモリブデン箔との距離を長くできて当該箔が溶断するような問題を回避できると共に、モリブデン箔の近傍がより低温化することで、放電空間内のメタルハライドがより滲入しやすくなるが、主要な発光物質である鉄に対してより蒸気圧の高い特定の金属を封入することで、封入した特定の金属と鉄Feとが、複合化合物を生成して蒸気圧が高くなり、この結果、メタルハライドを安定的に放電空間にとどめることができるようになる。なおこのような構成とすることで、高入力と低入力を交互に行う間欠点灯動作に対して強いメタルハライドランプとすることができるが、一方で、長時間使用すると、更なる問題として電極が間欠での伸び縮みにより、モリブデン箔と電極の接合が外れるという問題が生じることがある。このような問題に対しては、封止部に埋設されるモリブデン箔の枚数を増やして2枚以上とし、溶接部の強度を上げることで、いっそう長寿命のメタルハライドランプとすることができるようになる。なお、本願発明は、上記実施形態及び実施例の内容に限定されることなく適宜変更を加えることが可能であることは言うまでもない。例えば、上記実施例では発光物質として鉄と共に水銀を封入したが、鉄のみとすることも可能である。水銀を封入しない場合は、封入する希ガスを増量したり発光管の径を小さくしたりすることで、水銀を封入した場合と同様の電流値を得ることができる。